(57)【要約】【課題】強度を低下させることなく、かつ、セルロースナノファイバーなどの微細繊維に含まれる水分を容易に除去し、安価に製造が可能な、フェノール樹脂複合材、およびその製造方法を提供すること。【解決手段】微細繊維とフェノール樹脂プレポリマーとからなる液状混合物を繊維性基材に含浸し、積層成形されたことを特徴とするフェノール樹脂複合材。また、微細繊維とフェノール樹脂プレポリマーとからなる液状混合物を繊維性基材に含浸し、積層成形するフェノール樹脂複合材の製造方法であって、前記液状混合物を得る工程が、前記微細繊維をフェノール及びホルマリンを主成分とする混合液に混合、分散させる第１の工程の後に、重合触媒を加え、加熱、重合しフェノール樹脂プレポリマーとする第２の工程からなることを特徴とするフェノール樹脂複合材の製造方法。【選択図】  なし【特許請求の範囲】
【請求項１】
微細繊維とフェノール樹脂プレポリマーとからなる液状混合物を繊維性基材に含浸し、積層成形されたことを特徴とするフェノール樹脂複合材。
【請求項２】
前記微細繊維がセルロースナノファイバーである請求項１に記載のフェノール樹脂複合材。
【請求項３】
前記液状混合物が、前記セルロースナノファイバーを固形分として０．１〜５重量％含有する請求項２に記載のフェノール樹脂複合材。
【請求項４】
前記液状混合物が、前記微細繊維をフェノール及びホルマリンを主成分とする混合液に混合、分散させた後に、重合触媒を加え、加熱、重合してフェノール樹脂プレポリマーとして得られる請求項１から３のいずれかに記載のフェノール樹脂複合材。
【請求項５】
前記液状混合物が、フェノール及びホルマリンを主成分とする混合液に重合触媒を加えフェノール樹脂プレポリマーとし、親水性溶媒を加えた液状樹脂とした後に、前記微細繊維を混合分散させて得られる請求項１から３のいずれかに記載のフェノール樹脂複合材。
【請求項６】
微細繊維とフェノール樹脂プレポリマーとからなる液状混合物を繊維性基材に含浸し、積層成形するフェノール樹脂複合材の製造方法であって、
前記液状混合物を得る工程が、前記微細繊維をフェノール及びホルマリンを主成分とする混合液に混合、分散させる第１の工程の後に、重合触媒を加え、加熱、重合しフェノール樹脂プレポリマーとする第２の工程からなることを特徴とするフェノール樹脂複合材の製造方法。
【請求項７】
微細繊維とフェノール樹脂プレポリマーとからなる液状混合物を繊維性基材に含浸し、積層成形するフェノール樹脂複合材の製造方法であって、
前記液状混合物を得る工程が、フェノール及びホルマリンを主成分とする混合液に重合触媒を加えてフェノール樹脂プレポリマーとする第１の工程、前記フェノール樹脂プレポリマーに親水性溶媒を加えて液状樹脂とする第２の工程を経た後に、前記微細繊維を混合、分散させる第３の工程からなることを特徴とするフェノール樹脂複合材の製造方法。
【発明の詳細な説明】
【技術分野】
【０００１】
本発明は、フェノール樹脂複合材に関する。更に詳しくは、微細繊維、フェノール樹脂組成物、繊維性基材を主成分とするフェノール樹脂複合材に関する。
【背景技術】
【０００２】
従来より、熱硬化性樹脂等に木粉、紙パルプなどのセルロース系繊維等を添加した成形品は製造されている。しかし近年、植物パルプ由来の素材として、セルロースナノファイバーに代表される微細繊維が注目されている。このセルロースナノファイバーは、木質パルプを機械的に開繊し、リグニンなどの成分を除去してセルロース短繊維のみを取り出したもので、セルロースの伸び切り鎖結晶から構成されたものである。そのため、非常に高強度・高弾性であり、しかも低熱膨張率であるという特徴を有している。このように、特にセルロースナノファイバーは、植物パルプ由来であると同時に、優れた材料特性を有することから、環境フレンドリーな補強材としてプラスチックに添加する試みがなされている（特許文献１乃至３参照）。
【０００３】
ところで、このセルロースナノファイバーは、通常、多量の水分を含んだ状態（水分が全体の５０〜９０ｗｔ％）で供給される。これは、セルロースナノファイバーが乾燥状態では繊維間の水素結合により相互に強固な凝着を生じ、乾燥状態のセルロースナノファイバーを水に再分散することが困難であることによるものである。従って、セルロースナノファイバーをプラスチックに添加する場合、水分を除去する必要があるが、この水分を除去するには以下のような方法がとられている。
【０００４】
その代表的な手段としては、予めセルロースナノファイバーなどの微細繊維を抄紙によりシート化してフェノール樹脂などの液状樹脂を含浸させる方法（以下、シート化法という）や（特許文献４参照）、セルロースナノファイバーなどの微細繊維を熱可塑性樹脂あるいはフェノール樹脂などの熱硬化性樹脂などと混合した後、二軸混練押出機に代表される樹脂の溶融混練プロセス装置を用いて混練するなどの方法がとられている（特許文献５参照）。
また、一般に、繊維性基材に含浸する熱硬化性樹脂としては、フェノール樹脂以外にエポキシ樹脂が使用される。しかし、このエポキシ樹脂は、原料モノマーであるエピクロルドリンの耐水性の問題から、セルロースナノファイバーのような水分含量の多い材料を添加し、合成することが、極めて困難か、殆ど不可能である。
【特許文献１】特許第３６４１６９０号
【特許文献２】特開２００６−３１２２８１号公報
【特許文献３】特開２００６−３１２６８８号公報
【特許文献４】特開２００４−２９２９７０号公報
【特許文献５】特開２００５−４２２８３号公報
【発明の開示】
【発明が解決しようとする課題】
【０００５】
セルロースナノファイバーなどを使用する場合、前記のように一般にこれらのナノファイバーは多量の水分を含むうえ、前記水分の除去が極めて困難であることから、樹脂の溶融段階で水分が残留していた場合には、樹脂の加水分解による劣化の結果、成形品の強度の低下が生じたり、成形時に残留水分が蒸発することよる成形不良（外観、ウエルド、バリ、成形精度低下など）が発生したりする場合があった。
【０００６】
また、シート化法では、セルロースナノファイバーは綴密であるため濾水性が悪く、連続抄紙が非常に困難あるいは不可能である。従って、実験室的には濾紙およびビフネルロートを用いて吸引ろ過を行うか、手漉きによる抄紙によりシートを作製することは可能であるが、これらの方法は、大量生産には不適である。更に、前記方法により得られるシートは、非常に綴密であるため、樹脂の含浸性が悪く、減圧含浸後、常圧で長時間の浸漬が必要になるという問題があった。
【０００７】
更に、ろ紙の上に形成したセルロースナノファイバーなどの微細繊維からなるシートは、含水状態でないとろ紙との完全な分離が困難であり、乾燥させるとろ紙からの分離は全く不可能になる。含水状態でろ紙から分離した前記シートは、その水分を除去する必要があるが、給水紙等に挟んでプレスで加圧しながら乾燥させないと乾燥後のシートが大きく波打ち、その後の樹脂含浸、積層成形工程の作業性に大きな支障となるという問題があった。
【０００８】
また、前記二軸押出機などの混練装置を用いる場合は、セルロースナノファイバーの切断による補強効果の低下や、残留水による樹脂の加水分解が懸念される。それゆえ、別途脱水工程が必要となるが、その工程は、通常、真空ポンプ等の設置が必要となり、設備が大掛かりとなるなど、製造コストが増加するという問題があった。
【０００９】
本発明は、上記のような問題点に鑑みてなされたものであり、本発明の目的とするところは、その強度を低下させることなく、かつ、微細繊維に含まれる水分を容易に除去し、安価に製造が可能な、フェノール樹脂複合材、およびその製造方法を提供することにある。
【課題を解決するための手段】
【００１０】
上記目的を達成するため、本発明に係るフェノール樹脂複合材は、微細繊維とフェノール樹脂プレポリマーとからなる液状混合物を繊維性基材に含浸し、積層成形されたことを特徴とする。
【００１１】
また、本発明に係るフェノール樹脂複合材の第２の態様は、前記微細繊維が、セルロースナノファイバーであることを特徴とする。
【００１２】
また、本発明に係るフェノール樹脂複合材の第３の態様は、前記液状混合物が、前記セルロースナノファイバーを固形分として０．１〜５重量％含有することを特徴とする。
【００１３】
また、本発明に係るフェノール樹脂複合材の第４の態様は、前記液状混合物が、フェノール及びホルマリンを主成分とする混合液に重合触媒を加えフェノール樹脂プレポリマーとし、親水性溶媒を加えた液状樹脂とした後に、前記微細繊維を混合分散させて得られることを特徴とする。
【００１４】
また、本発明に係るフェノール樹脂複合材の第５の実施態様は、前記液状混合物が、フェノール及びホルマリンを主成分とする混合液に重合触媒を加えフェノール樹脂プレポリマーとし、親水性溶媒を加えた液状樹脂とした後に、前記微細繊維を混合分散させて得られることを特徴とする。
【００１５】
また、本発明に係るフェノール樹脂複合材の製造方法は、微細繊維とフェノール樹脂プレポリマーとからなる液状混合物を繊維性基材に含浸し、積層成形するフェノール樹脂複合材の製造方法であって、前記液状混合物を得る工程が、前記微細繊維をフェノール及びホルマリンを主成分とする混合液に混合、分散させる第１の工程の後に、重合触媒を加え、加熱、重合しフェノール樹脂プレポリマーとする第２の工程からなることを特徴とする。
【００１６】
また、本発明に係る他のフェノール樹脂複合材の製造方法は、微細繊維とフェノール樹脂プレポリマーとからなる液状混合物を繊維性基材に含浸し、積層成形するフェノール樹脂複合材の製造方法であって、前記液状混合物を得る工程が、フェノール及びホルマリンを主成分とする混合液に重合触媒を加えてフェノール樹脂プレポリマーとする第１の工程、前記フェノール樹脂プレポリマーに親水性溶媒を加えて液状樹脂とする第２の工程を経た後に、前記微細繊維を混合、分散させる第３の工程からなることを特徴とする。
【発明の効果】
【００１７】
本発明によれば、フェノール樹脂はモノマーのうち、ホルマリンは通常３７％濃度のホルムアルデヒド水溶液を用いるため、多量の水分を含むセルロースナノファイバーなどの微細繊維を直接混合することが可能であり、得られる液状混合物は低粘度であるため、前記微細繊維の分散が容易である。更に、フェノール樹脂の重合過程で生じる縮合水とともに脱水処理が可能となるため、既存の設備により前記微細繊維に含まれる水分をも同時に除去が可能である。
また、予め調整したフェノール樹脂プレポリマーにアルコールなどの親水性溶媒を加えて液状物とした場合でも、微細繊維の含水成分をアルコール等の親水性溶媒で置換した後に、前記液状物に添加することで、微細繊維を均一に混合・分散させた液状混合物を得ることも可能である。これらの処理も、既存の設備を使用することにより行うことができる。
また、上記のような処理により得られた液状混合物を使用して得られるフェノール樹脂複合材は、微細繊維が均一に分散されているため、高い強度を有するものとなる。
従って、本発明によれば、高い強度を有し、かつ安価に製造可能なフェノール樹脂複合材を提供することが可能となる。
【発明を実施するための最良の形態】
【００１８】
以下、本願発明を詳細に説明する。
本発明における微細繊維とは、繊維の太さが１〜１０ｎｍにまで微細化された繊維をいい、本発明では、後述のように、特にセルロース繊維からなるものが好適である。前記微細繊維の原料繊維としては、木材、農地残廃物、布、古紙などの植物由来のもの、酢酸菌などの微生物由来もの、ホヤ等の動物由来のものを利用可能である。コスト、入手のし易さを考慮すると、植物由来のものを利用するのが好ましい。また、地球環境保護の観点からは、新聞、雑誌などの古紙、植物繊維からなる古着等の布を利用することも好ましい。
前記微細繊維は、公知の方法により得ることができる。例えば、前記原料繊維を所定の処理を施した後に、超高圧ホモジナイザー、媒体攪拌ミル処理、振動ミル処理、などの処理を行うことにより得ることができる。
【００１９】
本発明の微細繊維として、特に好適なものとしては、植物パルプ由来のセルロースナノファイバーが挙げられる。このセルロースナノファイバーは、既に述べたように、木質パルプを機械的に開繊し、リグニンなどの成分を除去してセルロース短繊維のみを取り出したもので、セルロースの伸び切り鎖結晶から構成されたものである。そのため、非常に高強度・高弾性であり、しかも低熱膨張率であるという特徴を有している。
このように、セルロースナノファイバーは、植物パルプ由来であると同時に、優れた材料特性を有することから、環境フレンドリーなプラスチック用の補強材として特に好適である。
【００２０】
本発明におけるフェノール樹脂プレポリマーを構成しているフェノール類は、特に限定されず、アルキルフェノール（クレゾール、キシレノールなど）、多価フェノール類（レゾルシンなど）、フェニルフェノール、アミノフェノールなどが挙げられる。また、アルデヒド類は、特に限定されず、ホルムアルデヒド、パラホルムアルデヒド、アセトアルデヒドなどが挙げられる。
またフェノール樹脂プレポリマーとしては、フェノール類とアルデヒド類をアルカリ触媒下で反応させたレゾール型、酸触媒下で反応させたノボラック型のいずれでもよい。
また、本発明における繊維性基材としては、綿帆布、紙シート、ガラス繊維、不織布などが挙げられるが、特に限定されない。
【００２１】
本発明のフェノール樹脂複合材は、微細繊維としてセルロースナノファイバーを使用した場合、例えば以下のように製造することができる。
先ず、フェノールならびにホルマリン(３７％ホルムアルデヒド水溶液)のモル比を、ノボラックの場合Ｐ／Ｆ＝１／０．７〜１／０．９、レゾールの場合Ｐ／Ｆ＝１／１〜１／３で混合する。ここで、Ｐ／Ｆとはフェノール／ホルマリンのモル比を意味する。重合触媒としてノボラックはシュウ酸、塩酸、硫酸、トルエンスルホン酸、リン酸、マレイン酸などの酸触媒、レゾールの場合は水酸化ナトリウム、炭酸ナトリウム、アルカリ土類酸化物・水酸化物、アンモニア、ヘキサメチレンテトラミン、第三アミンなどのアルカリ触媒が用いられる。
【００２２】
これらのモノマーと含水状態のままのセルロースナノファイバーを所定量混合し、ホモジナイザーで８０００ｒｐｍにて約2時間混合する。セルロースナノファイバーの添加量としては、フェノール樹脂固形分に対するセルロースナノファイバー固形分として０．１〜５重量％である。好ましくは０．５〜３重量％である。添加量が０．５重量％より少ないと強化材としての十分な効果が得られず、また、添加量が３重量％より多くなるとセルロースナノファイバーの増粘効果により液状モノマーの重合反応時の攪拌が困難になる。
この混合物に重合触媒を加え、加熱し、常圧で重合反応後、減圧、脱水、脱残モノマーを行ってフェノール樹脂プレポリマーを得る。重合条件は、一般的に知られている方法でよく、例えば「フェノール樹脂」(A.Knop著、瀬戸正二監訳、プラスチックエージ杜、1987年発行)に詳しく記載されている。
【００２３】
また、この系に界面活性剤を添加するとセルロースナノファイバーの均一分散性を向上させることが出来るため特に好ましい。前記界面活性剤としては、特に限定されないが、フェノール樹脂（親油成分）にセルロースナノファイバー（親水成分）を分散させるためには非イオン系界面活性剤が好ましく、中でも、親油成分と親水成分とのバランスから、アルキルフェノール系界面活性剤が特に好ましい。また、添加量としては、セルロースナノファイバー固形分（乾燥重量）に対して１重量％以上２０重量％以下の範囲で使用することが好ましい。１重量％より少ないとセルロースナノファイバーの良好な分散性が得られず、２０重量％より多いとフェノール樹脂複合材におけるセルロースナノファイバーの力学特性を向上させる効果が阻害される。
【００２４】
前記加熱重合後、８０℃程度に保持し、減圧下でホルマリンの不要水分、フェノールとホルムアルデヒドの縮合反応水ならびにセルロースナノファイバーに含まれる水分を効率よく除去するのが好ましい。水分除去方法としては、減圧除去など一般的な方法を採用することができ、特に限定されない。
【００２５】
水分除去後、計算上のフェノール樹脂生成量に対し、同量程度以下のメタノール、アセトンなどの有機溶媒を添加しワニス化することによりセルロースナノファイバーとフェノール樹脂から成る液状混合物を得ることができる。このワニス（液状混合物）を綿帆布、紙シート、ガラス織物、不織布などの基材に含浸し、乾燥してから所定のサイズに切断し圧縮成形して、本発明のフェノール樹脂複合材である圧縮成形品を得ることができる。尚、圧縮成形方法としては、一般の方法を採用することができる。
【００２６】
また、前記以外に、次の方法によっても、フェノール樹脂複合材を作製することができる。
前記フェノール類、前記ホルムアルデヒド類、重合触媒を混合し、ノボラック型のフェノール樹脂プレポリマー、あるいはレゾール型のフェノール樹脂プレポリマーを合成する。得られたフェノール樹脂プレポリマーに、メタノールなどの親水性溶媒を添加してワニス化する。このワニスに含水状態のままのセルロースナノファイバーを所定量添加する。
この際、セルロースナノファイバーとしては、それに含まれる水分をワニスと同種の親水性溶媒で置換したものを使用することも出来る。この際使用する親水性溶媒としては、メタノール、エタノール、イソプロピルアルコール、アセトンが特に好ましい。また、前記溶媒置換の際に、界面活性剤を添加することが好ましい。その理由は上記のように、セルロースナノファイバーをより均一に分散できることによるものである。また、使用可能な界面活性剤、及び使用量も上記のとおりである。
その後、セルロースナノファイバーとフェノール樹脂プレポリマーからなる混合液をホモジナイザーなどで攪拌して得られる液状混合物を繊維性基材に含浸し、乾燥・切断して積層成形することで本発明のフェノール樹脂複合材である圧縮成形品とすることが出来る。
以下の実施例において、より詳細に本発明を具体的に説明するが、本発明が、下記の実施例に限定されるものではない。
【実施例１】
【００２７】
フェノール２８２ｇ（３ｍｏ１）に、３７％ホルムアルデヒド水溶液１７１ｇ（０．７ｍｏ１）及び水分を７５％含むセルロースナノファイバー(セリッシュKY-100G、ダイセル化学工業（株）)を固形分で５ｇ（乾燥重量）加え、非イオン系界面活性剤(エマルゲン905、ポリオキシエチレンノニルフェニルエーテル、花王（株）)２ｇ加えて、ホモジナイザー(TKホモミキサー、プライミクス（株）)で８０００ｒｐｍ、２時間攪拌した。
この攪拌物を超音波ホモジナイザーで１５分間処理した後、反応容器に移し、シュウ酸二水和物３ｇを加えた。混合物を攪拌しながらオイルバス中で９０℃、４５分加熱還流した。
ここで、反応容器をオイルバスから取り出して８０℃まで冷却し、さらにシュウ酸二水和物を２ｇ加えた。攪拌下でさらに加熱し、真空度４００ｍｍＨｇ（５３．３ｋＰａ）にて反応容器の内部温度が１２０℃になるまで加熱し、さらに１６０℃に昇温して冷却管に水滴が出なくなるまで濃縮する。その後、反応容器を８０℃に下げ、ヘキサメチレンテトラミンを２０ｇ加えて充分に攪拌し、メタノールを４００ｇ投入してワニス化し、液状混合物を得た。
【００２８】
得られた液状混合物を綿帆布(♯11、０．８ｍｍ厚み)に含浸、乾燥、Bステージ化した。得られた含浸綿布は形状が平滑であり、そのまま次工程である切断、圧縮成形に供することができた。この綿帆布プリプレグを切断し、１２枚積層して１６０℃、１０ＭＰａにて押切り金型を用いて圧縮成形し、１００（幅）×１５０（長さ）×５（厚さ）ｍｍの成形品素材を得た。この素材を熱風循環炉を用いて１７０℃、２時間硬化し、フェノール樹脂複合材を得た。この複合材から機械加工で１００（長さ）×１０（幅）×４（厚さ）ｍｍの試作片を作製し、それぞれＪＩＳ  Ｋ７１７１およびＪＩＳ  Ｋ７１１０に準拠して、曲げ試験及びシャルピー衝撃試験を行った。評価結果を表１に示す。
【実施例２】
【００２９】
フェノール２８２ｇ（３ｍｏ１）に、３７％ホルムアルデヒド水溶液２９２ｇ(１．２ｍｏ１)及び水分を７５％含むセルロースナノファイバー(セリッシュKY-100G、ダイセル化学工業（株）)を固形分で５ｇ（乾燥重量）加え、さらに非イオン系界面活性剤(エマルゲン905、ポリオキシエチレンノニルフェニルエーテル、花王（株）)２gを加え、ホモジナイザー(TKホモミキサー、プライミクス（株）)で８０００ｒｐｍ、２時間攪拌した。
この攪拌物を超音波ホモジナイザーで１５分処理した後、水酸化ナトリウム５０％水溶液１０ｇを加えた。混合物を攪拌しながらオイルバス中で９８℃、４０分加熱還流した。
ここで、反応容器をオイルバスから取出して６０℃まで冷却して、酢酸２５％水溶液を加えて中和し、減圧蒸留用コンデンサをつけて真空度４００ｍｍＨｇ（５３．３ｋＰａ）にて反応容器の内部温度７０℃で脱水し、２時間攪拌還流した。その後、メタノールを４００ｇ投入してワニス化し、液状混合物を得た。
【００３０】
得られた液状混合物を綿帆布(♯11、０．８ｍｍ厚み)に含浸、乾燥、Bステージ化した。得られた含浸綿布は形状が平滑であり、そのまま次工程である切断、圧縮成形に供することができた。この綿帆布プリプレグを切断し、１２枚積層して１６０℃、１０ＭＰａにて押切り金型を用いて圧縮成形し、１００（幅）×１５０（長さ）×５（厚さ）ｍｍの成形品素材を得た。この素材を熱風循環炉を用いて１７０℃、２時間硬化し、フェノール樹脂複合材を得た。この複合材から機械加工で１００（長さ）×１０（幅）×４（厚さ）ｍｍの試作片を作製し、それぞれＪＩＳ  Ｋ７１７１およびＪＩＳ  Ｋ７１１０に準拠して、曲げ試験及びシャルピー衝撃試験を行った。評価結果を表１に示す。
【実施例３】
【００３１】
反応容器に、フェノール２８２ｇ（３ｍｏ１）及び３７％ホルムアルデヒド水溶液２９２ｇ(１．２ｍｏ１)を加え、水酸化ナトリウム５０％水溶液１０ｇを加えた。この混合物を攪拌しながらオイルバス中で９８℃、４０分加熱還流した。
ここで、反応容器をオイルバスから出して６０℃まで冷却して、酢酸２５％水溶液を加えて中和し、減圧蒸留用コンデンサをつけて真空度４００ｍｍＨｇ（５３．３ｋＰａ）にて反応容器の内部温度７０℃で脱水し、２時間攪拌還流した。その後、メタノールを４００ｇ投入してワニス化した。
水分を７５重量％含むセルロースナノファイバー(セリッシュKY-100G、ダイセル化学工業（株）)２５ｇの水分を遠心分離機でメタノール置換したものを上記ワニスに加え、非イオン系界面活性剤(エマルゲン905、ポリオキシエチレンノニルフェニルエーテル、花王（株）)１０gを加え、ホモジナイザー(TKホモミキサー、プライミクス株式会杜)で８０００ｒｐｍ、２時間攪拌し、液状混合物を得た。
【００３２】
得られた液状混合物を綿帆布(♯11、０．８ｍｍ厚み)に含浸、乾燥、Bステージ化した。得られた含浸綿布は形状が平滑であり、そのまま次工程である切断、圧縮成形に供することができた。この綿帆布プリプレグを切断し、１２枚積層して１６０℃、１０ＭＰａにて押切り金型を用いて圧縮成形し、１００（幅）×１５０（長さ）×５（厚さ）ｍｍの成形品素材を得た。この素材を熱風循環炉を用いて１７０℃、２時間硬化し、フェノール樹脂複合材料を得た。この複合材から機械加工で１００（長さ）×１０（幅）×４（厚さ）ｍｍの試作片を作製し、それぞれＪＩＳ  Ｋ７１７１およびＪＩＳ  Ｋ７１１０に準拠して、曲げ試験及びシャルピー衝撃試験を行った。評価結果を表１に示す。
【実施例４】
【００３３】
反応容器に、フェノール５００ｇ(５．３ｍｏ１)及び37%ホルムアルデヒド水溶液５００ｇ(６．２ｍｏ１)を加え、さらに２５％アンモニア溶液２０ｇを添加し、混合物を撹幹しながらオイルバス中で９８℃、４０分加熱還流した。
ここで、セパラブルフラスコをオイルバスから取出して６０℃まで冷却し、酢酸２５％水溶液を加えて中和し、真空皮４００ｍｍＨｇ（５３．３ｋＰａ）にて反応容器の内部温度７０℃で脱水し、２時間攪拌還流した。その後、乳化剤(ホモゲノールL-95、花王（株）)５ｇ、及び精製水２００ｇを加えて水分散系レゾール樹脂のワニスを得た。
水分を７５％含むセルロースナノファイバー(セリッシュKY-100G、ダイセル化学工業（株）)２５ｇを上記ワニスに加え、さらに非イオン系界面活性剤(エマルゲン905、ポリオキシエチレンノニルフェニルエーテル、花王（株）) １０gを加え、ホモジナイザー(TKホモミキサー、プライミクス（株）)で８０００ｒｐｍ、２時間攪拌し、ワニス（液状混合物）を得た。
【００３４】
得られた液状混合物を綿帆布(♯11、０．８ｍｍ厚み)に含浸、乾燥、Bステージ化した。得られた含浸綿布は形状が平滑であり、そのまま次工程である切断、圧縮成形に供することができた。この綿帆布プリプレグを切断し、１２枚積層して１６０℃、１０ＭＰａにて押切り金型を用いて圧縮成形し、１００（幅）×１５０（長さ）×５（厚さ）ｍｍの成形品素材を得た。この素材を熱風循環炉を用いて１７０℃、２時間硬化し、フェノール樹脂複合材を得た。この複合材から機械加工で１００（長さ）×１０（幅）×４（厚さ）ｍｍの試作片を作製し、それぞれＪＩＳ  Ｋ７１７１およびＪＩＳ  Ｋ７１１０に準拠して、曲げ試験及びシャルピー衝撃試験を行った。評価結果を表１に示す。
【００３５】
(比較例１)
微細繊維ではないクラフト紙用パルプ（繊維径２０〜８０μｍ）を使用し、フェノール樹脂複合材料組成物を以下のように作製した。
フェノール２８２ｇ（３ｍｏ１）に、３７％ホルムアルデヒド水溶液２９２ｇ(１．２ｍｏ１)及び水分を７５％含むパルプ(クラフト紙用)を固形分で５ｇ加え、さらに非イオン系界面活性剤(エマルゲン905、ポリオキシエチレンノニルフェニルエーテル、花王（株）)２gを加え、ホモジナイザー(TKホモミキサー、プライミクス（株）)で８０００ｒｐｍ、２時間攪拌した。
この攪拌物を超音波ホモジナイザーで１５分処理した後、１０００ｍＬのセパラブルフラスコに移し、水酸化ナトリウム５０％水溶液を加えた。得られた混合物を攪拌しながらオイルバス中で９８℃、４０分加熱還流した。
ここで、セパラブルフラスコをオイルバスから出して６０℃まで冷却して、酢酸２５％水溶液を９０ｇ加えて中和し、減圧蒸留用コンデンサをつけて真空度４００ｍｍＨｇ（５３．３ｋＰａ）にて内部温度７０℃で脱水し、２時間攪拌還流した。その後、メタノールを400g投入してワニス（液状混合物）とした。
【００３６】
得られた液状混合物を綿帆布(♯11、０．８ｍｍ厚み)に含浸、乾燥、Bステージ化した。
得られた含浸綿布は形状が平滑であり、そのまま次工程である切断、圧縮成形に供することができた。この綿帆布プリプレグを切断し、１２枚積層して１６０℃、１０ＭＰａにて押切り金型を用いて圧縮成形し、１００（幅）×１５０（長さ）×５（厚さ）ｍｍの成形品素材を得た。この素材を熱風循環炉を用いて１７０℃、２時間硬化し、フェノール樹脂複合材を得た。この複合材から機械加工で１００（長さ）×１０（幅）×４（厚さ）ｍｍの試作片を作製し、それぞれＪＩＳ  Ｋ７１７１およびＪＩＳ  Ｋ７１１０に準拠して、曲げ試験及びシャルピー衝撃試験を行った。評価結果を表１に示す。
【００３７】
(比較例２)
微細繊維ではないレーヨン繊維（繊維径、約１５μｍ）を使用し、フェノール樹脂複合材料組成物を以下のように作製した。
フェノール２８２ｇ（３ｍｏ１）に、３７％ホルムアルデヒド水溶液２９２ｇ(１．２ｍｏ１)及び水分を７５％含むレーヨン繊維(紙混抄用)を固形分で５ｇ加え、さらに非イオン系界面活性剤(エマルゲン905、ポリオキシエチレンノニルフェニルエーテル、花王（株）)２gを加え、ホモジナイザー(TKホモミキサー、プライミクス（株）)で８０００ｒｐｍ、２時間攪拌した。
この攪拌物を超音波ホモジナイザーで１５分処理した後、１０００ｍＬのセパラブルフラスコに移し、水酸化ナトリウム５０％水溶液を加えた。混合物を攪拌しながらオイルバス中で９８℃、４０分加熱還流した。
ここで、セパラブルフラスコをオイルバスから出して６０℃まで冷却して、酢酸２５％水溶液を９０ｇ加えて中和し、減圧蒸留用コンデンサをつけて真空度４００ｍｍＨｇ（５３．３ｋＰａ）にて内部温度７０℃で脱水し、２時間攪拌還流した。その後、メタノールを４００ｇ投入してワニス化し、液状混合物を得た。
【００３８】
得られた液状混合物を綿帆布(♯11、０．８ｍｍ厚み)に含浸、乾燥、Bステージ化した。得られた含浸綿布は形状が平滑であり、そのまま次工程である切断、圧縮成形に供することができた。この綿帆布プリプレグを切断し、１２枚積層して１６０℃、１０ＭＰａにて押切り金型を用いて圧縮成形し、１００（幅）×１５０（長さ）×５（厚さ）ｍｍの成形品素材を得た。この素材を熱風循環炉を用いて１７０℃、２時間硬化し、フェノール樹脂複合材を得た。この複合材から機械加工で１００（長さ）×１０（幅）×４（厚さ）ｍｍの試作片を作製し、それぞれＪＩＳ  Ｋ７１７１およびＪＩＳ  Ｋ７１１０に準拠して、曲げ試験及びシャルピー衝撃試験を行った。評価結果を表１に示す。
【００３９】
(比較例３) 
セルロースナノファイバーを水に分散させ固形分０．２％のスラリーを作製し、これをろ紙を敷いたビフネルロートおよび吸引瓶を用いて減圧濾過して厚さ０．１５ｍｍのセルロースナノファイバーシートを得た。セルロースナノファイバーシートは含水状態でろ紙から１枚ずつ剥がし、コットンリンターに挟んで圧縮成形機で加圧（０．０５ＭＰａ）しながら、乾燥した。コットンリンターは１日ごとに取替え、シートの含水量が１％とするのに４日間要した。
【００４０】
反応容器に、フェノール２８２ｇ（３ｍｏｌ）に３７％ホルムアルデヒド水溶液２９２ｇ（１．２ｍｏｌ）を添加し、水酸化ナトリウム５０％水溶液１０ｇを加えた。混合物を攪拌しながらオイルバス中で９８℃、４０分加熱還流した。ここで、反応容器をオイルバスから出して６０℃まで冷却して、酢酸２５％水溶液を加えて中和し、減圧蒸留用コンデンサを付けて真空度４００ｍｍＨｇ（５３．３ｋＰａ）にて内部温度７０℃で脱水し、２時間攪拌還流した。
このフェノール樹脂並びにメタノールを用いて固形分濃度１５％のフェノール樹脂ワニスを作製し、上記の乾燥後にセルロースナノファイバーを含浸した。含浸操作は、６００ｍｍＨｇ減圧下で１２時間保持し、更に常圧で９６時間保持した後、シートを取り出し、風乾した。
このシートを切断、６０枚積層して１６０℃、１０ＭＰａにて押切り金型を用いて圧縮成形し、１００（幅）×１５０（長さ）×５（厚さ）ｍｍの成形品素材を得た。この素材を熱風循環炉を用いて１７０℃、２時間硬化し、フェノール樹脂複合材を得た。この複合材から機械加工で１００（長さ）×１０（幅）×４（厚さ）ｍｍの試作片を作製し、それぞれＪＩＳ  Ｋ７１７１およびＪＩＳ  Ｋ７１１０に準拠して、曲げ試験及びシャルピー衝撃試験を行った。評価結果を表１に示す。
【００４１】
【表１】
2008248092.tif 000002
【００４２】
表１より、実施例１から４においては、微細繊維ではない比較例１、２の場合と比較し、水分除去に要した時間は同等であるが、曲げ強度、曲げ弾性、シャルピー衝撃強度が優れていることがわかる。また、従来の製造方法による比較例の場合と比較し、各物理強度としてはやや劣るものの、水分除去に要した時間が極めて短く、層間剥離が発生することもなく、生産性に優れていることがわかる。
このように、本発明によれば、複合材としての物理強度を高くしつつ、生産性良くフェノール樹脂複合材料組成物を提供することが可能である。